МИКРОСФЕРЫ, СОДЕРЖАЩИЕ ПОЛИДИСПЕРСНЫЕ ПОЛИМЕРНЫЕ НАНОСФЕРЫ, И ПОРИСТЫЕ МИКРОСФЕРЫ ОКСИДА МЕТАЛЛА

1. Способ получения пористых микросфер оксида металла, содержащих оксид металла, причем способ включает
образование жидкого раствора или дисперсии монодисперсных полимерных наночастиц;
образование по меньшей мере одного дополнительного жидкого раствора или дисперсии монодисперсных полимерных наночастиц;
смешивание каждого из растворов или дисперсий вместе; где оксид металла добавляют к одному или более из растворов или дисперсий, и/или где оксид металла добавляют к смеси с образованием жидкой дисперсии полимерных наночастиц и оксида металла;
образование жидких капель жидкой дисперсии;
сушку жидких капель с обеспечением полимерных матричных микросфер, содержащих полидисперсные полимерные наносферы и оксид металла; и
удаление полимерных наносфер из матричных микросфер с обеспечением пористых микросфер оксида металла;
где средние диаметры монодисперсных полимерных наночастиц каждого из растворов или дисперсий являются различными.
2. Способ по п. 1, включающий образование жидкой дисперсии полимерных наночастиц и оксида металла, распылительную сушку жидкой дисперсии с обеспечением полимерных матричных микросфер и удаление полимерных наносфер из матричных микросфер.
3. Способ по п. 1, включающий образование жидких капель с помощью вибрирующего сопла.
4. Способ по п. 1, где жидкие капли представляют собой водные капли или масляные капли.
5. Способ по п. 1, включающий обеспечение непрерывной фазы и смешивание жидкой дисперсии с непрерывной фазой с образованием эмульсии, содержащей диспергированные жидкие капли дисперсии, и сбор капель.
6. Способ по п. 5, включающий сушку капель с обеспечением полимерных матричных микросфер, содержащих полидисперсные полимерные наносферы.
7. Способ по п. 6, в котором сушка капель включает микроволновое облучение, сушку в печи, сушку в вакууме, сушку в присутствии осушителя, или их комбинацию.
8. Способ по п. 5, в котором капли образуются в микроструйном устройстве.
9. Способ по любому из пп. 1 - 8, где мас/мас соотношение полимерных наночастиц в общем и оксида металла составляет от около 0,5/1 до около 10,0/1.
10. Способ по любому из пп. 1 - 8, где полимерные наночастицы имеют средний диаметр от около 50 нм до около 990 нм.
11. Способ по любому из пп. 1 - 8, где полимер выбран из группы, состоящей из поли(мет)акриловой кислоты, поли(мет)акрилатов, полистиролов, полиакриламидов, полиэтилена, полипропилена, полимолочной кислоты, полиакрилонитрила, их производных, их солей, их сополимеров и их комбинаций.
12. Способ по любому из пп. 1 - 8, где оксид металла выбран из группы, состоящей из оксида кремния, оксида титана, оксида алюминия, оксида циркония, оксида церия, оксидов железа, оксида цинка, оксида индия, оксида олова, оксида хрома и их комбинаций.
13. Способ по любому из пп. 1 - 8, где микросферы являются монодисперсными.
14. Способ по любому из пп. 1 - 8, где пористые микросферы оксида металла представляют собой объемный образец микросфер.
15. Способ по любому из пп. 1 - 8, где удаление полимерных наносфер из матричных микросфер включает кальцинирование, пиролиз и удаление растворителя.
16. Способ по любому из пп. 1 - 8, где удаление полимерных наносфер включает кальцинирование матричных микросфер при температурах от около 350°C до около 700°C в течение периода от около 1 часа до около 8 часов.
17. Пористые микросферы, полученные по любому из пп. 1 - 8.
18. Объемный образец пористых микросфер, полученных по любому из пп. 1-8.